(57)【要約】  半導体装置は、１．０×１０２２ｃｍ−３以上の炭素密度を有するＳｉＣ半導体層と、前記ＳｉＣ半導体層の上に形成され、前記ＳｉＣ半導体層に接する接続面、および、前記接続面の反対側に位置する非接続面を有するＳｉＯ２層と、前記ＳｉＯ２層の前記接続面の表層部に形成され、前記ＳｉＯ２層の前記非接続面に向けて炭素密度が漸減する炭素密度漸減領域と、前記ＳｉＯ２層の前記非接続面の表層部に形成され、１．０×１０１９ｃｍ−３以下の炭素密度を有する低炭素密度領域と、を含む。
2019142722.tif 000002
【特許請求の範囲】
【請求項１】
１．０×１０２２ｃｍ−３以上の炭素密度を有するＳｉＣ半導体層と、
前記ＳｉＣ半導体層の上に形成され、前記ＳｉＣ半導体層に接する接続面、および、前記接続面の反対側に位置する非接続面を有するＳｉＯ２層と、
前記ＳｉＯ２層の前記接続面の表層部に形成され、前記ＳｉＯ２層の前記非接続面に向けて炭素密度が漸減する炭素密度漸減領域と、
前記ＳｉＯ２層の前記非接続面の表層部に形成され、１．０×１０１９ｃｍ−３以下の炭素密度を有する低炭素密度領域と、を含む、半導体装置。
【請求項２】
前記低炭素密度領域は、前記ＳｉＯ２層の前記接続面および前記非接続面の間の厚さ方向に関して、前記低炭素密度領域が占める割合以上の割合を占めている、請求項１に記載の半導体装置。
【請求項３】
前記低炭素密度領域は、前記炭素密度漸減領域の厚さ以上の厚さを有している、請求項１または２に記載の半導体装置。
【請求項４】
前記炭素密度漸減領域の炭素密度は、前記ＳｉＣ半導体層の炭素密度から１．０×１０１９ｃｍ−３以下まで漸減し、
前記低炭素密度領域は、１．０×１０１９ｃｍ−３未満の炭素密度を有している、請求項１〜３のいずれか一項に記載の半導体装置。
【請求項５】
前記ＳｉＯ２層の前記接続面側の窒素原子密度は、前記ＳｉＯ２層の前記非接続面側の窒素原子密度よりも大きい、請求項１〜４のいずれか一項に記載の半導体装置。
【請求項６】
前記ＳｉＣ半導体層において前記ＳｉＯ２層に接する領域に形成され、伝導帯端からのエネルギー準位が０．２ｅＶ以上０．５ｅＶ以下の範囲において４．０×１０１１ｅＶ−１・ｃｍ−２以下である界面準位密度を有する界面領域をさらに含む、請求項１〜５のいずれか一項に記載の半導体装置。
【請求項７】
前記ＳｉＯ２層は、９．０ＭＶ・ｃｍ−１以上のブレークダウン電界強度を有している、請求項１〜６のいずれか一項に記載の半導体装置。
【請求項８】
前記ＳｉＯ２層は、２０ｎｍ以上の厚さを有している、請求項１〜７のいずれか一項に記載の半導体装置。
【請求項９】
前記ＳｉＣ半導体層は、ＳｉＣ半導体基板、および、前記ＳｉＣ半導体基板の上に形成されたＳｉＣエピタキシャル層を含み、
前記ＳｉＯ２層は、前記ＳｉＣエピタキシャル層の上に形成されている、請求項１〜８のいずれか一項に記載の半導体装置。
【請求項１０】
前記ＳｉＣエピタキシャル層は、１．０×１０１５ｃｍ−３以上１．０×１０１７ｃｍ−３以下のｎ型不純物濃度を有している、請求項９に記載の半導体装置。
【請求項１１】
前記ＳｉＯ２層を挟んで前記ＳｉＣ半導体層に対向する電極をさらに含む、請求項１〜１０のいずれか一項に記載の半導体装置。
【請求項１２】
前記ＳｉＣ半導体層には、トレンチが形成されており、
前記ＳｉＯ２層は前記トレンチの内壁面に沿って形成されている、請求項１〜１０のいずれか一項に記載の半導体装置。
【請求項１３】
前記ＳｉＯ２層の厚さは、前記トレンチの内壁面を被覆する部分に応じて異なっている、請求項１２に記載の半導体装置。
【請求項１４】
前記ＳｉＯ２層を挟んで前記トレンチに埋め込まれた電極をさらに含む、請求項１２または１３に記載の半導体装置。
【請求項１５】
前記ＳｉＣ半導体層において前記ＳｉＯ２層が形成された面とは反対側の面に形成された電極をさらに含む、請求項１〜１４のいずれか一項に記載の半導体装置。
【請求項１６】
前記ＳｉＣ半導体層は、４Ｈ−ＳｉＣ単結晶を含み、前記４Ｈ−ＳｉＣ単結晶の［０００１］面から＜１１−２０＞方向に対して１０°以下のオフ角を有する主面を含む、請求項１〜１５のいずれか一項に記載の半導体装置。
【請求項１７】
ＳｉＣ半導体層を用意する工程と、
前記ＳｉＣ半導体層の上にＳｉＯ２層を形成する工程と、
低酸素分圧雰囲気下でアニール処理を施すことにより、前記ＳｉＯ２層に酸素原子を導入する酸素原子導入工程と、を含む、半導体装置の製造方法。
【請求項１８】
前記酸素原子導入工程に先立って、窒素原子を含む雰囲気下でアニール処理を施すことにより、前記ＳｉＯ２層に窒素原子を導入する窒素原子導入工程をさらに含む、請求項１７に記載の半導体装置の製造方法。
【請求項１９】
前記窒素原子導入工程は、酸素原子および窒素原子を含む雰囲気下でアニール処理を施す工程を含む、請求項１８に記載の半導体装置の製造方法。
【請求項２０】
２０ｎｍ以上の厚さを有する前記ＳｉＯ２層が形成される、請求項１７〜１９のいずれか一項に記載の半導体装置の製造方法。
【請求項２１】
酸化処理法によって前記ＳｉＯ２層が形成される、請求項１７〜２０のいずれか一項に記載の半導体装置の製造方法。
【請求項２２】
ＣＶＤ（Chemical Vapor Deposition）法によって前記ＳｉＯ２層が形成される、請求項１７〜２０のいずれか一項に記載の半導体装置の製造方法。
【請求項２３】
前記ＳｉＣ半導体層を用意する工程は、ＳｉＣ半導体基板を用意する工程、および、エピタキシャル成長法によって前記ＳｉＣ半導体基板の上にＳｉＣエピタキシャル層を形成する工程を含み、
前記ＳｉＯ２層は、前記ＳｉＣエピタキシャル層の上に形成される、請求項１７〜２２のいずれか一項に記載の半導体装置の製造方法。
【請求項２４】
１．０×１０１５ｃｍ−３以上１．０×１０１７ｃｍ−３以下のｎ型不純物濃度を有する前記ＳｉＣエピタキシャル層が形成される、請求項２３に記載の半導体装置の製造方法。
【請求項２５】
前記ＳｉＣ半導体層は、４Ｈ−ＳｉＣ単結晶を含み、前記４Ｈ−ＳｉＣ単結晶の［０００１］面から＜１１−２０＞方向に対して１０°以下のオフ角を有する主面を含む、請求項１７〜２４のいずれか一項に記載の半導体装置の製造方法。
【請求項２６】
前記ＳｉＯ２層を挟んで前記ＳｉＣ半導体層に対向する電極を形成する工程をさらに含む、請求項１７〜２５のいずれか一項に記載の半導体装置の製造方法。
【発明の詳細な説明】
【技術分野】
【０００１】
本発明は、ＳｉＣ半導体層の上にＳｉＯ２層が形成された構造を有する半導体装置およびその製造方法に関する。
【背景技術】
【０００２】
ＳｉＣ半導体層の上にＳｉＯ２層が形成された構造では、ＳｉＣ半導体層においてＳｉＯ２層に接する界面領域における界面準位密度の増加の問題が知られている。界面準位密度の増加の原因は様々であるが、その主たる原因の一つとして、ＳｉＣ半導体層およびＳｉＯ２層の間の界面領域における界面欠陥を例示できる。界面欠陥は、界面領域に存する炭素原子によって形成され得る。【０００３】
界面準位密度は、チャネル移動度（キャリア移動度とも称される。）との間において相関関係を有している。より具体的には、界面準位密度の増加は、チャネル移動度の低下を引き起こす。界面準位密度を改善する手法の一例が特許文献１および特許文献２に開示されている。【０００４】
特許文献１は、ＳｉＣ半導体基板の上にＳｉＯ２層を形成する工程と、Ａｒ（アルゴン）を含む不活性ガス雰囲気においてＳｉＯ２層に対して熱処理を施す工程と、を含む、半導体装置の製造方法を開示している。【０００５】
特許文献２は、ＳｉＣ半導体基板の上にＳｉＯ２層を形成する工程と、ＰＯＣｌ３（塩化ホスホリル）を含む雰囲気においてＳｉＯ２層に対して熱処理を施し、ＳｉＯ２層にリンを添加する工程と、を含む、半導体装置の製造方法を開示している。
【先行技術文献】
【特許文献】
【０００６】
【特許文献１】特開２００１−３４５３２０号公報
【特許文献２】国際公開第２０１１／０７４２３７Ａ１号
【発明の概要】
【発明が解決しようとする課題】
【０００７】
特許文献１の製造方法では、ＳｉＣ半導体層においてＳｉＯ２層に接する界面領域から炭素原子を脱離させることができる。これにより、界面欠陥を低減できる。しかし、この場合、ＳｉＯ２層内に炭素原子が残存するので、満足する絶縁特性を得ることはできない。【０００８】
特許文献２の製造方法では、ＳｉＯ２層内の炭素原子および雰囲気中の酸素原子を反応させることができる。これにより、ＳｉＯ２層内の炭素原子を除去できるから、界面欠陥を低減できる。しかし、この場合、ＳｉＯ２層に添加されたＰ（リン）が電荷トラップとして機能するため、ＳｉＯ２層の経時劣化が引き起こされる虞がある。【０００９】
本発明の一実施形態は、ＳｉＣ半導体層およびＳｉＯ２層の間の界面欠陥を低減でき、かつ、良質なＳｉＯ２層を有する半導体装置およびその製造方法を提供する。
【課題を解決するための手段】
【００１０】
本発明の一実施形態は、１．０×１０２２ｃｍ−３以上の炭素密度を有するＳｉＣ半導体層と、前記ＳｉＣ半導体層の上に形成され、前記ＳｉＣ半導体層に接する接続面、および、前記接続面の反対側に位置する非接続面を有するＳｉＯ２層と、前記ＳｉＯ２層の前記接続面の表層部に形成され、前記ＳｉＯ２層の前記非接続面に向けて炭素密度が漸減する炭素密度漸減領域と、前記ＳｉＯ２層の前記非接続面の表層部に形成され、１．０×１０１９ｃｍ−３以下の炭素密度を有する低炭素密度領域と、を含む、半導体装置を提供する。【００１１】
本発明の一実施形態は、ＳｉＣ半導体層を用意する工程と、前記ＳｉＣ半導体層の上にＳｉＯ２層を形成する工程と、低酸素分圧雰囲気下でアニール処理を施すことにより、前記ＳｉＯ２層に酸素原子を導入する酸素原子導入工程と、を含む、半導体装置の製造方法を提供する。【００１２】
本発明における上述の、またはさらに他の目的、特徴および効果は、添付図面を参照して次に述べる実施形態の説明により明らかにされる。
【図面の簡単な説明】
【００１３】
【図１】図１は、本発明の第１実施形態に係る半導体装置においてトレンチゲート型のＭＩＳＦＥＴが形成された領域を示す断面図である。
【図２】図２は、図１に示す半導体装置の製造方法の一例を説明するための工程図である。
【図３Ａ】図３Ａは、図１に示す半導体装置の製造方法の一例を説明するための断面図である。
【図３Ｂ】図３Ｂは、図３Ａの後の工程を示す断面図である。
【図３Ｃ】図３Ｃは、図３Ｂの後の工程を示す断面図である。
【図３Ｄ】図３Ｄは、図３Ｃの後の工程を示す断面図である。
【図３Ｅ】図３Ｅは、図３Ｄの後の工程を示す断面図である。
【図３Ｆ】図３Ｆは、図３Ｅの後の工程を示す断面図である。
【図３Ｇ】図３Ｇは、図３Ｆの後の工程を示す断面図である。
【図３Ｈ】図３Ｈは、図３Ｇの後の工程を示す断面図である。
【図３Ｉ】図３Ｉは、図３Ｈの後の工程を示す断面図である。
【図３Ｊ】図３Ｊは、図３Ｉの後の工程を示す断面図である。
【図３Ｋ】図３Ｋは、図３Ｊの後の工程を示す断面図である。
【図３Ｌ】図３Ｌは、図３Ｋの後の工程を示す断面図である。
【図３Ｍ】図３Ｍは、図３Ｌの後の工程を示す断面図である。
【図３Ｎ】図３Ｎは、図３Ｍの後の工程を示す断面図である。
【図４】図４は、ゲート酸化層の炭素密度の測定結果を示すグラフである。
【図５】図５は、ゲート酸化層の高周波ＣＶ特性および準静的ＣＶ特性の測定結果を示すグラフである。
【図６】図６は、図５のグラフをＨｉｇｈ−Ｌｏｗ法に基づいて界面準位密度に変換したグラフである。
【図７】図７は、ゲート酸化層の電流密度特性の測定結果を示すグラフである。
【図８】図８は、本発明の第２実施形態に係る半導体装置においてプレーナゲート型のＭＩＳＦＥＴが形成された領域を示す断面図である。
【図９】図９は、図８に示す半導体装置の製造方法の一例を説明するための工程図である。
【図１０Ａ】図１０Ａは、図８に示す半導体装置の製造方法の一例を説明するための断面図である。
【図１０Ｂ】図１０Ｂは、図１０Ａの後の工程を示す断面図である。
【図１０Ｃ】図１０Ｃは、図１０Ｂの後の工程を示す断面図である。
【図１０Ｄ】図１０Ｄは、図１０Ｃの後の工程を示す断面図である。
【図１０Ｅ】図１０Ｅは、図１０Ｄの後の工程を示す断面図である。
【図１０Ｆ】図１０Ｆは、図１０Ｅの後の工程を示す断面図である。
【図１０Ｇ】図１０Ｇは、図１０Ｆの後の工程を示す断面図である。
【図１０Ｈ】図１０Ｈは、図１０Ｇの後の工程を示す断面図である。
【図１０Ｉ】図１０Ｉは、図１０Ｈの後の工程を示す断面図である。
【図１０Ｊ】図１０Ｊは、図１０Ｉの後の工程を示す断面図である。
【図１０Ｋ】図１０Ｋは、図１０Ｊの後の工程を示す断面図である。
【図１０Ｌ】図１０Ｌは、図１０Ｋの後の工程を示す断面図である。
【図１１】図１１は、本発明の第３実施形態に係る半導体装置においてトレンチゲート型のＭＩＳＦＥＴが形成された領域を示す断面図である。
【発明を実施するための形態】
【００１４】
図１は、本発明の第１実施形態に係る半導体装置１においてＭＩＳＦＥＴが形成された領域を示す断面図である。
【００１５】
半導体装置１は、トレンチゲート型のＭＩＳＦＥＴ（Metal Insulator Semiconductor Field Effect Transistor）を備えた基本形態を有している。半導体装置１は、ｎ型不純物が添加されたｎ型のＳｉＣ半導体層２を含む。ＳｉＣ半導体層２は、この形態では、４Ｈ−ＳｉＣ単結晶からなる。ＳｉＣ半導体層２のｎ型不純物は、Ｎ（窒素）、Ａｓ（ヒ素）またはＰ（リン）であってもよい。
【００１６】
ＳｉＣ半導体層２は、一方側の第１主面３および他方側の第２主面４を含む。第１主面３および第２主面４は、４Ｈ−ＳｉＣ単結晶の［０００１］面に対して＜１１−２０＞方向に１０°以下の角度で傾斜したオフ角を有していてもよい。オフ角は、第１主面３および第２主面４の法線方向および４Ｈ−ＳｉＣ単結晶のｃ軸の間の角度でもある。
【００１７】
オフ角は、０°以上４°以下であってもよい。オフ角が０°であるとは、第１主面３の法線方向および４Ｈ−ＳｉＣ単結晶のｃ軸が一致している状態である。オフ角は、０°を超えて４°未満であってもよい。オフ角は、典型的には、２°±１０％または４°±１０％の範囲に設定される。
【００１８】
ＳｉＣ半導体層２は、より具体的には、ＳｉＣ半導体基板５およびＳｉＣエピタキシャル層６を含む積層構造を有している。ＳｉＣ半導体基板５は、ＳｉＣ半導体層２の第２主面４を形成している。ＳｉＣエピタキシャル層６は、ＳｉＣ半導体層２の第１主面３を形成している。
【００１９】
ＳｉＣ半導体基板５は、ｎ＋型の４Ｈ−ＳｉＣ単結晶基板からなる。４Ｈ−ＳｉＣ単結晶基板の主面は、［０００１］面に対して＜１１−２０＞方向に１０°以下の角度で傾斜したオフ角を有していてもよい。オフ角は、より具体的には、０°以上４°以下（たとえば２°または４°）である。
【００２０】
ＳｉＣ半導体基板５は、ＭＩＳＦＥＴのドレイン領域７として形成されている。ＳｉＣ半導体基板５のｎ型不純物濃度は、１．０×１０１５ｃｍ−３以上１．０×１０２１ｃｍ−３以下（たとえば１．０×１０１８ｃｍ−３程度）であってもよい。
【００２１】
ＳｉＣエピタキシャル層６は、前記オフ角を有するｎ型の４Ｈ−ＳｉＣ単結晶層からなる。ＳｉＣエピタキシャル層６は、ＳｉＣ半導体基板５のｎ型不純物濃度未満のｎ型不純物濃度を有している。ＳｉＣエピタキシャル層６のｎ型不純物濃度は、１．０×１０１５ｃｍ−３以上１．０×１０１７ｃｍ−３以下（たとえば１．０×１０１６ｃｍ−３程度）であってもよい。ＳｉＣエピタキシャル層６の炭素密度は、１．０×１０２２ｃｍ−３以上１．０×１０２４ｃｍ−３以下（たとえば５．０×１０２２ｃｍ−３程度）であってもよい。
【００２２】
ＳｉＣ半導体層２の第１主面３の表層部には、ｐ型のボディ領域８が形成されている。ボディ領域８は、ＳｉＣ半導体基板５に対して第１主面３側に間隔を空けて形成されている。ＳｉＣエピタキシャル層６においてＳｉＣ半導体基板５およびボディ領域８の間の領域は、ドリフト領域９として形成されている。
【００２３】
第１主面３の表層部には、トレンチゲート構造１０が形成されている。トレンチゲート構造１０は、ゲートトレンチ１１、ゲート酸化層１２およびゲート電極層１３を含む。ゲートトレンチ１１は、第１主面３からボディ領域８を貫通し、ドリフト領域９に至る。ゲートトレンチ１１において側壁および底壁を接続する角部は湾曲面を有していてもよい。
【００２４】
ゲート酸化層１２は、ＳｉＯ２（酸化シリコン）層の一例として形成されている。ゲート酸化層１２は、ゲートトレンチ１１の内壁面に沿って膜状に形成され、ゲートトレンチ１１内において凹状の空間を区画している。ゲート酸化層１２は、ゲートトレンチ１１から引き出され、第１主面３を被覆する被覆部を一体的に有していてもよい。
【００２５】
ゲート酸化層１２は、ＳｉＣ半導体層２に接する接続面２１、および、接続面２１の反対側に位置する非接続面２２を有している。ゲート酸化層１２は、２０ｎｍ以上５００ｎｍ以下の厚さを有していてもよい。ゲート酸化層１２の厚さは、１５０ｎｍ以下であることが好ましい。ゲート酸化層１２の厚さは、１００ｎｍ以下であることがさらに好ましい。
【００２６】
ゲート酸化層１２の厚さは、接続面２１および非接続面２２の間の厚さである。ゲート酸化層１２の厚さは、この形態では、ゲートトレンチ１１の内壁面の法線方向に沿う厚さでもある。つまり、ゲート酸化層１２の厚さ方向は、ゲートトレンチ１１の内壁面の法線方向に一致する。
【００２７】
ゲート酸化層１２は、この形態では、第１領域１４および第２領域１５を含む。第１領域１４は、ゲートトレンチ１１の側壁に沿って形成されている。第２領域１５は、ゲートトレンチ１１の底壁に沿って形成されている。第２領域１５は、第１領域１４の第１厚さＴ１以上の第２厚さＴ２を有している。第１厚さＴ１に対する第２厚さＴ２の比Ｔ２／Ｔ１は、１以上３以下であってもよい。
【００２８】
第１厚さＴ１は、２０ｎｍ以上２００ｎｍ以下であってもよい。第１厚さＴ１は、１５０ｎｍ以下であることが好ましい。第１厚さＴ１は、１００ｎｍ以下であることがさらに好ましい。第２厚さＴ２は、２０ｎｍ以上５００ｎｍ以下であってもよい。第１領域１４は、一様な厚さを有していてもよい。第２領域１５は、一様な厚さを有していてもよい。第１厚さＴ１が第２厚さＴ２と等しい場合、第１領域１４および第２領域１５は、一様な厚さで形成される。
【００２９】
ゲート酸化層１２は、この形態では、ゲートトレンチ１１の開口側の角部に沿って形成された膨出部１６を含む。膨出部１６は、ゲートトレンチ１１の内方に向かって湾曲状に張り出している。膨出部１６は、ゲートトレンチ１１の開口部においてゲートトレンチ１１の開口を狭めている。
【００３０】
ゲート酸化層１２は、炭素密度漸減領域２３および低炭素密度領域２４を含む。炭素密度漸減領域２３および低炭素密度領域２４は、ゲート酸化層１２から拡散した炭素原子をそれぞれ含む。
【００３１】
炭素密度漸減領域２３および低炭素密度領域２４は、ゲート酸化層１２において少なくともボディ領域８（後述するＭＩＳＦＥＴのチャネルＣＨ）に接する領域に形成される。炭素密度漸減領域２３および低炭素密度領域２４は、ゲート酸化層１２においてドリフト領域９や後述するソース領域２６に接する領域にも形成される。炭素密度漸減領域２３および低炭素密度領域２４は、ゲート酸化層１２内に一様に形成されている。
【００３２】
炭素密度漸減領域２３は、より具体的には、ゲート酸化層１２の接続面２１の表層部に形成されている。炭素密度漸減領域２３は、接続面２１から非接続面２２に向けてＳｉＣエピタキシャル層６の炭素密度（１．０×１０２２ｃｍ−３以上）から１．０×１０１９ｃｍ−３以下まで漸減する炭素密度を有している。ゲート酸化層１２の接続面２１を基準とする炭素密度漸減領域２３の厚さは、この形態では、０．１５ｎｍ以上２５ｎｍ以下である。
【００３３】
低炭素密度領域２４は、ゲート酸化層１２の非接続面２２の表層部に形成されている。低炭素密度領域２４は、より具体的には、ゲート酸化層１２において非接続面２２および炭素密度漸減領域２３の間の領域に形成されている。
【００３４】
低炭素密度領域２４は、ゲート酸化層１２の厚さから炭素密度漸減領域２３の厚さを差し引いた厚さを有している。ゲート酸化層１２の厚さ方向に関して、ゲート酸化層１２内において低炭素密度領域２４が占める割合は、ゲート酸化層１２内において炭素密度漸減領域２３が占める割合以上である。つまり、低炭素密度領域２４は、低炭素密度領域２４の厚さ以上の厚さを有している。
【００３５】
より具体的には、ゲート酸化層１２の厚さ方向に関して、ゲート酸化層１２内において低炭素密度領域２４が占める割合は、ゲート酸化層１２内において炭素密度漸減領域２３が占める割合よりも大きい。つまり、低炭素密度領域２４は、低炭素密度領域２４の厚さを超える厚さを有している。
【００３６】
低炭素密度領域２４は、１．０×１０１９ｃｍ−３以下の炭素密度を有している。低炭素密度領域２４の炭素密度は、より具体的には、１．０×１０１９ｃｍ−３未満である。低炭素密度領域２４の炭素密度は、さらに具体的には、１．０×１０１７ｃｍ−３を超えて１．０×１０１８ｃｍ−３以下の極小値を有している。低炭素密度領域２４の極小値は、ゲート酸化層１２の厚さ方向のほぼ中央に位置している。
【００３７】
低炭素密度領域２４は、炭素密度が比較的高い第１領域、および、第１領域に比べて炭素密度が低い第２領域を含む。第１領域は非接続面２２側に位置し、第２領域は接続面２１側に位置している。第２領域は、より具体的には、第１領域および低炭素密度領域２４の間の領域に位置している。
【００３８】
第１領域は、１．０×１０１８ｃｍ−３を超えて１．０×１０１９ｃｍ−３以下の炭素密度を有している。第２領域は、１．０×１０１７ｃｍ−３を超えて１．０×１０１８ｃｍ−３以下の炭素密度を有している。低炭素密度領域２４の極小値は、第２領域に位置している。
【００３９】
第１領域は、一例として、５ｎｍ以上２０ｎｍ以下の厚さを有していてもよい。第１領域は、５ｎｍ以上１０ｎｍ以下、１０ｎｍ以上１５ｎｍ以下、または、１５ｎｍ以上２０ｎｍ以下の厚さを有していてもよい。第１領域は、１０ｎｍ以上の厚さを有していることが好ましい。
【００４０】
第２領域の厚さは、ゲート酸化層１２の厚さに応じて異なる。第２領域は、一例として、５ｎｍ以上５０ｎｍ以下の厚さを有していてもよい。第２領域は、５ｎｍ以上１０ｎｍ以下、１０ｎｍ以上１５ｎｍ以下、１５ｎｍ以上２０ｎｍ以下、１５ｎｍ以上２０ｎｍ以下、２０ｎｍ以上２５ｎｍ以下、２５ｎｍ以上３０ｎｍ以下、３０ｎｍ以上３５ｎｍ以下、３５ｎｍ以上４０ｎｍ以下、４０ｎｍ以上４５ｎｍ以下、または、４５ｎｍ以上５０ｎｍ以下の厚さを有していてもよい。第２領域は、５ｎｍ以上２０ｎｍ以下の厚さを有していてもよい。
【００４１】
第２領域は、１０ｎｍ以上の厚さを有していることが好ましい。第２領域は、ゲート酸化層１２内において非接続面２２から接続面２１に向けて少なくとも１０ｎｍ以上離れた深さ位置に形成されていることが好ましい。
【００４２】
低炭素密度領域２４および炭素密度漸減領域２３（つまり、ゲート酸化層１２）には、Ｐ（リン）は添加されていない。この「添加」には、「拡散」は含まれない。すなわち、ＳｉＣ半導体層２内にｎ型不純物としてのＰ（リン）が含まれ、当該ｎ型不純物としてのＰ（リン）がゲート酸化層１２に拡散した場合には、ゲート酸化層１２にＰ（リン）が添加されたことを意味しない。
【００４３】
ゲート酸化層１２がｎ型不純物としてのＰ（リン）を含む場合、ゲート酸化層１２のｎ型不純物濃度（リン密度）は、ＳｉＣ半導体層２（ＳｉＣエピタキシャル層６）のｎ型不純物濃度（リン密度）未満である。この場合、ゲート酸化層１２のｎ型不純物濃度（リン密度）は、接続面２１から非接続面２２に向かって漸減するプロファイルを有する。このようなプロファイルは、ＳｉＣ半導体層２からのＰ（リン）の拡散によって形成される。ゲート酸化層１２のｎ型不純物濃度（リン密度）は、１．０×１０１６ｃｍ−３未満である。
【００４４】
図１を再度参照して、ゲート電極層１３は、ゲート酸化層１２を挟んでゲートトレンチ１１に埋め込まれている。ゲート電極層１３は、より具体的には、ゲートトレンチ１１内においてゲート酸化層１２によって区画された凹状の空間に埋め込まれている。
【００４５】
ゲート電極層１３の上端部は、ゲート酸化層１２の膨出部１６に接している。これにより、ゲート電極層１３の上端部は、ゲート酸化層１２の膨出部１６に沿って窪んだ括れ部を有している。ゲート電極層１３は、タングステン、チタン、チタンナイトライド、モリブデンおよび導電性ポリシリコンのうちの少なくとも１種を含んでいてもよい。
【００４６】
ＳｉＣ半導体層２においてゲート酸化層１２に接する境界面には、界面領域２５が形成されている。界面領域２５は、この形態では、窒素原子を含む。界面領域２５は、より具体的には、窒素原子によって終端された窒素終端面である。界面領域２５の窒素密度は、５．０×１０１８ｃｍ−３以上５．０×１０２１ｃｍ−３以下（たとえば５．０×１０２０ｃｍ−３程度）であってもよい。この窒素原子は、ゲート酸化層１２を通って界面領域２５に拡散している。ゲート酸化層１２の接続面２１側の窒素原子密度は、ゲート酸化層１２の非接続面２２側の窒素原子密度よりも大きい。
【００４７】
ボディ領域８の表層部においてゲートトレンチ１１の側壁に沿う領域には、ｎ＋型のソース領域２６が形成されている。ソース領域２６のｎ型不純物濃度は、１．０×１０１５ｃｍ−３以上１．０×１０２１ｃｍ−３以下（たとえば１．０×１０１９ｃｍ−３程度）であってもよい。ソース領域２６のｎ型不純物は、Ａｓ（ヒ素）またはＰ（リン）であってもよい。
【００４８】
ボディ領域８の表層部においてゲートトレンチ１１の側壁から間隔を空けた領域には、ｐ＋型のコンタクト領域２７が形成されている。ｐ＋型のコンタクト領域２７は、ボディ領域８に電気的に接続されている。コンタクト領域２７は、第１主面３からソース領域２６を貫通し、ボディ領域８に至る。
【００４９】
このように、第１主面３の表層部においてゲートトレンチ１１の側壁に沿う領域には、ソース領域２６、ボディ領域８およびドリフト領域９が、第１主面３から第２主面４側に向けてこの順に形成されている。ＭＩＳＦＥＴのチャネルＣＨは、ボディ領域８においてゲート酸化層１２を挟んでゲート電極層１３と対向する領域に形成される。
【００５０】
第１主面３の上には、層間絶縁層３１が形成されている。層間絶縁層３１は、酸化シリコンまたは窒化シリコンを含んでいてもよい。層間絶縁層３１は、この形態では、酸化シリコンを含む。層間絶縁層３１は、トレンチゲート構造１０および第１主面３の任意の領域を被覆している。層間絶縁層３１には、コンタクト孔３２が形成されている。コンタクト孔３２は、ソース領域２６およびコンタクト領域２７を露出させている。
【００５１】
層間絶縁層３１の上には、ソース電極３３が形成されている。ソース電極３３は、層間絶縁層３１の上からコンタクト孔３２に入り込んでいる。ソース電極３３は、コンタクト孔３２内において、ソース領域２６およびコンタクト領域２７に接続されている。ＳｉＣ半導体層２の第２主面４には、ドレイン電極３４が接続されている。
【００５２】
図２は、図１に示す半導体装置１の製造方法の一例を説明するための工程図である。図３Ａ〜図３Ｎは、図１に示す半導体装置１の製造方法の一例を説明するための断面図である。
【００５３】
図３Ａを参照して、ＳｉＣ半導体層２が用意される（図２のステップＳ１）。ＳｉＣ半導体層２は、ＳｉＣ半導体基板５を用意する工程、および、ＳｉＣ半導体基板５の主面の上にＳｉＣエピタキシャル層６を形成する工程を経て形成される。ＳｉＣエピタキシャル層６は、ＳｉＣ半導体基板５の主面からＳｉＣをエピタキシャル成長させることによって形成される。
【００５４】
次に、図３Ｂを参照して、ｐ型のボディ領域８が、ＳｉＣ半導体層２の第１主面３の表層部に形成される（図２のステップＳ２）。ボディ領域８を形成する工程は、第１主面３の表層部にｐ型不純物を導入する工程を含む。ｐ型不純物は、イオン注入法によって第１主面３の表層部に導入されてもよい。
【００５５】
次に、図３Ｃを参照して、ｐ＋型のコンタクト領域２７が、ボディ領域８の表層部に形成される（図２のステップＳ２）。コンタクト領域２７を形成する工程は、ボディ領域８の表層部にｐ型不純物を導入する工程を含む。ｐ型不純物は、イオン注入マスク４１を介するイオン注入法によってボディ領域８の表層部に導入されてもよい。
【００５６】
次に、図３Ｄを参照して、ｎ＋型のソース領域２６が、ボディ領域８の表層部に形成される（図２のステップＳ２）。ソース領域２６を形成する工程は、ボディ領域８の表層部にｎ型不純物を導入する工程を含む。ｎ型不純物は、イオン注入マスク４２を介するイオン注入法によって、ボディ領域８の表層部に導入されてもよい。
【００５７】
ボディ領域８の形成工程、コンタクト領域２７の形成工程およびソース領域２６の形成工程の順序は、一例に過ぎず、前記順序に限定されない。ボディ領域８の形成工程、コンタクト領域２７の形成工程およびソース領域２６の形成工程の順序は、必要に応じて入れ替えられてもよい。
【００５８】
次に、図３Ｅを参照して、所定パターンを有するハードマスク４３が、第１主面３の上に形成される（図２のステップＳ３）。ハードマスク４３は、絶縁体（たとえば酸化シリコン）を含んでいてもよい。ハードマスク４３は、ゲートトレンチ１１を形成すべき領域を露出させる開口４４を有している。
【００５９】
次に、図３Ｆを参照して、第１主面３においてゲートトレンチ１１となる部分が除去される。ＳｉＣ半導体層２の不要な部分は、ハードマスク４３を介するエッチング法（たとえばドライエッチング法）によって除去されてもよい。これにより、第１主面３にゲートトレンチ１１が形成される。その後、ハードマスク４３は、除去される。
【００６０】
次に、図３Ｇを参照して、ゲート酸化層１２が、第１主面３に形成される（図２のステップＳ４）。ゲート酸化層１２は、酸化処理法（より具体的には熱酸化処理法）によって形成される。この工程では、１０００℃以上の温度で第１主面３を酸化させることにより、２０ｎｍ以上の厚さを有するゲート酸化層１２が形成される。
【００６１】
たとえば、１１５０℃の温度および２０時間程度の条件で第１主面３を酸化させることにより、９０ｎｍ程度の厚さを有するゲート酸化層１２が形成される。１３００℃の温度および４０分程度の条件で第１主面３を酸化させることにより、６０ｎｍ程度の厚さを有するゲート酸化層１２が形成される。
【００６２】
酸化処理法は、ドライ酸化処理法またはウェット酸化処理法を含んでいてもよい。この形態では、ドライ酸化処理法によってゲート酸化層１２が形成される。ゲート酸化層１２は、酸化処理法に代えてＣＶＤ（Chemical Vapor Deposition）法によって形成されてもよい。
【００６３】
ゲート酸化層１２が形成された直後では、ＳｉＣ半導体層２においてゲート酸化層１２に接する界面領域２５に、未結合種および炭素原子が存在する。図３Ｇでは、未結合種が「Ｘ」によって簡略化して示され、炭素原子が「Ｃ」によって簡略化して示されている。未結合種および炭素原子は、界面領域２５における界面欠陥の一要因である。未結合種および炭素原子が存する状態では、優れたチャネル移動度を得ることはできない。
【００６４】
次に、図３Ｈを参照して、ゲート酸化層１２に窒素原子を導入する窒素原子導入工程が実施される（図２のステップＳ５）。窒素原子導入工程は、ポストデポジションアニール工程やポストオキシデーションアニール工程とも称される。
【００６５】
窒素原子導入工程は、窒素原子を含むガス雰囲気下でアニール処理を施す工程を含む。この雰囲気にリン原子は含まれない。窒素原子導入工程は、１０００℃以上１４００℃以下（たとえば１２５０℃程度）の温度および１分以上６００分以下の条件で実施されてもよい。
【００６６】
窒素原子を含むガスは、この形態では、窒素原子および酸素原子を含むＮＯ（一酸化窒素）ガスを不活性ガスで希釈した混合ガスである。不活性ガスは、Ｎ２（窒素）ガス、Ａｒ（アルゴン）ガスおよびＨｅ（ヘリウム）ガスのうちの少なくとも１種を含んでいてもよい。混合ガス中の不活性ガスの含有率は、５％以上２０％以下（たとえば１０％程度）であってもよい。
【００６７】
この工程では、ＮＯ（一酸化窒素）ガス中の窒素原子が、ゲート酸化層１２に導入される。この窒素原子は、ＳｉＣ半導体層２の界面領域２５に存する未結合種と結合する。図３Ｈでは、窒素原子が「Ｎ」によって示されている。
【００６８】
また、この工程では、ＮＯ（一酸化窒素）ガス中の酸素原子も、ゲート酸化層１２に導入される。この酸素原子は、ゲート酸化層１２中の炭素原子と反応する。また、この酸素原子は、ＳｉＣ半導体層２の界面領域２５に存する炭素原子とも反応する。これにより、ゲート酸化層１２中の炭素原子およびＳｉＣ半導体層２の界面領域２５に存する炭素原子が、ＣＯ（一酸化炭素）またはＣＯ２（二酸化炭素）となる。
【００６９】
この工程では、ＳｉＣ半導体層２およびゲート酸化層１２の間（つまり、界面領域２５）の界面欠陥を、窒素原子によって窒素終端させることができる。また、この工程では、ゲート酸化層１２および界面領域２５から炭素原子を脱離させることができる。したがって、ＳｉＣ半導体層２およびゲート酸化層１２の間（つまり、界面領域２５）の界面欠陥を低減できる。
【００７０】
図３Ｉを参照して、窒素原子導入工程の後、ゲート酸化層１２に酸素原子を導入する酸素原子導入工程がさらに実施される（図２のステップＳ６）。酸素原子導入工程は、不活性ガスを含む混合ガスで希釈された低酸素分圧雰囲気下でアニール処理を施す工程を含む。不活性ガスは、希ガスや窒素原子等を含んでいてもよい。低酸素分圧雰囲気にリン原子は含まれない。
【００７１】
低酸素分圧雰囲気下での酸素分圧は、０．１Ｐａ以上１０Ｐａ以下であってもよい。酸素原子導入工程は、８００℃以上１５００℃以下（たとえば１３００℃程度）の温度および１分以上６００分以下の条件で実施されてもよい。混合ガスの圧力は、０．１気圧以上２気圧以下（たとえば１気圧程度）であってもよい。
【００７２】
この工程では、Ｏ２（酸素）ガス中の酸素原子が、ゲート酸化層１２に導入される。この酸素原子は、ゲート酸化層１２中の炭素原子と反応する。また、この酸素原子は、ＳｉＣ半導体層２の界面領域２５に存する炭素原子とも反応する。
【００７３】
これにより、ゲート酸化層１２中の炭素原子および界面領域２５に存する炭素原子が、ＣＯ（一酸化炭素）またはＣＯ２（二酸化炭素）となる。その結果、ゲート酸化層１２および界面領域２５から炭素原子を脱離させることができる。
【００７４】
よって、ＳｉＣ半導体層２およびゲート酸化層１２の間（つまり、界面領域２５）の界面欠陥の更なる低減を図ることができる。特に、酸素分圧が０．１Ｐａ以上１０Ｐａ以下の雰囲気下であれば、界面領域２５の酸化を抑制しつつ、界面領域２５から炭素原子を適切に脱離させることができる。
【００７５】
次に、図３Ｊを参照して、ゲート電極層１３のベースとなるベース電極層４５が、第１主面３の上に形成される（図２のステップＳ７）。ベース電極層４５は、導電性ポリシリコンを含んでいてもよい。ベース電極層４５は、ＣＶＤ法によって形成されてもよい。ベース電極層４５は、ゲートトレンチ１１を埋めて、第１主面３を被覆する。
【００７６】
次に、図３Ｋを参照して、ベース電極層４５の不要な部分が除去される。ベース電極層４５の不要な部分は、マスク（図示せず）を介するエッチング法（たとえばウエットエッチング法）によって除去されてもよい。ベース電極層４５の不要な部分は、ゲート酸化層１２が露出するまで除去されてもよい。これにより、ゲート電極層１３が形成される。
【００７７】
次に、図３Ｌを参照して、層間絶縁層３１が、第１主面３の上に形成される（図２のステップＳ８）。層間絶縁層３１は、酸化シリコンを含んでいてもよい。層間絶縁層３１は、ＣＶＤ法によって形成されてもよい。
【００７８】
次に、図３Ｍを参照して、所定パターンを有するマスク４６が、層間絶縁層３１の上に形成される（図２のステップＳ９）。マスク４６は、感光性樹脂を含むレジストマスクであってもよい。マスク４６は、コンタクト孔３２を形成すべき領域を露出させる開口４７を有している。
【００７９】
次に、層間絶縁層３１の不要な部分が除去される。層間絶縁層３１の不要な部分は、マスク４６を介するエッチング法（たとえばウエットエッチング法）によって除去されてもよい。この工程では、ゲート酸化層１２の不要な部分も除去される。これにより、コンタクト孔３２が形成される。コンタクト孔３２が形成された後、マスク４６は除去される。
【００８０】
次に、図３Ｎを参照して、ソース電極３３が第１主面３の上に形成され、ドレイン電極３４が第２主面４の上に形成される（図２のステップＳ１０）。以上を含む工程を経て、半導体装置１が製造される。
【００８１】
図４は、ゲート酸化層１２とは異なる条件で製造されたゲート酸化層の炭素密度の測定結果を示すグラフである。図４において、縦軸は炭素密度［ｃｍ−３］であり、横軸は、深さ［ｎｍ］である。横軸は、より具体的には、ゲート酸化層１２の非接続面２２を零とし、当該ゲート酸化層１２の非接続面２２からＳｉＣ半導体層２(接続面２１)に向かう方向の深さを表している。
【００８２】
図４には、第１曲線Ｌ１、第２曲線Ｌ２および第３曲線Ｌ３が示されている。第１曲線Ｌ１は、第１参考ゲート酸化層の炭素密度を示している。第１参考ゲート酸化層の形成工程では、窒素原子導入工程（ステップＳ５）および酸素原子導入工程（ステップＳ６）が実施されていない。第１参考ゲート酸化層の厚さは、５４ｎｍ程度である。
【００８３】
第２曲線Ｌ２は、第２参考ゲート酸化層の炭素密度を示している。第２参考ゲート酸化層の形成工程では、窒素原子導入工程（ステップＳ５）および酸素原子導入工程（ステップＳ６）に代えて、Ａｒ（アルゴン）ガス雰囲気下でアニール処理が実施されている。第２参考ゲート酸化層の厚さは、５４ｎｍ程度である。
【００８４】
第３曲線Ｌ３は、第３参考ゲート酸化層の炭素密度を示している。第３参考ゲート酸化層の形成工程では、窒素原子導入工程（ステップＳ５）および酸素原子導入工程（ステップＳ６）が実施されているが、ゲートトレンチ１１の形成工程（ステップＳ３）が実施されていない。第３参考ゲート酸化層の厚さは、５４ｎｍ程度である。
【００８５】
本実施形態に係るゲート酸化層１２の形成工程には、第３参考ゲート酸化層の形成工程が適用されている。本実施形態に係るゲート酸化層１２の形成工程は、ゲートトレンチ１１の内壁に形成されている点（ＳｉＣ半導体層２に対する成長方向）において、第３参考ゲート酸化層との形成工程と相違する。しかし、本実施形態に係るゲート酸化層１２の炭素密度は、第３参考ゲート酸化層の炭素密度とほぼ等しい。
【００８６】
第１曲線Ｌ１を参照して、第１参考ゲート酸化層は、炭素密度漸減領域２３および低炭素密度領域２４を有している。炭素密度漸減領域２３は、ＳｉＣ半導体層２の炭素密度（１．０×１０２２ｃｍ−３以上）から１．０×１０１９ｃｍ−３以下まで漸減している。低炭素密度領域２４は、１．０×１０１９ｃｍ−３以下の炭素密度を有している。
【００８７】
第１参考ゲート酸化層の炭素密度は、良好である。しかし、第１参考ゲート酸化層に対しては、窒素原子導入工程（ステップＳ５）および酸素原子導入工程（ステップＳ６）が実施されていない。したがって、図３Ｇに示されるように、ＳｉＣ半導体層２の界面領域２５に、未結合種および炭素原子が存在する。そのため、優れたチャネル移動度を得ることはできない。
【００８８】
第２曲線Ｌ２を参照して、第２参考ゲート酸化層は、炭素密度漸減領域２３および低炭素密度領域２４を有している。炭素密度漸減領域２３は、ＳｉＣ半導体層２の炭素密度（１．０×１０２２ｃｍ−３以上）から１．０×１０２１ｃｍ−３以下まで漸減している。低炭素密度領域２４は、８．０×１０１９ｃｍ−３以上１．０×１０２１ｃｍ−３以下の炭素密度を有している。
【００８９】
Ａｒ（アルゴン）ガス雰囲気下でアニール処理を実施することは、ＳｉＣ半導体層２およびゲート酸化層１２の間（つまり、界面領域２５）における界面欠陥を低減する上で有効である。しかし、第２曲線Ｌ２から理解されるように、第２参考ゲート酸化層は、多量の炭素原子を含んでいるため、優れた絶縁耐圧を得ることはできない。
【００９０】
第３曲線Ｌ３を参照して、第３参考ゲート酸化層は、炭素密度漸減領域２３および低炭素密度領域２４を有している。炭素密度漸減領域２３は、ＳｉＣ半導体層２の炭素密度（１．０×１０２２ｃｍ−３以上）から１．０×１０１９ｃｍ−３以下まで漸減している。低炭素密度領域２４は、１．０×１０１９ｃｍ−３以下の炭素密度を有している。
【００９１】
第１曲線Ｌ１および第２曲線Ｌ２との対比からも明らかなように、第３参考ゲート酸化層の炭素密度は、良好である。また、第３参考ゲート酸化層の形成工程では、窒素原子導入工程（ステップＳ５）が実施されているから、界面領域２５の界面欠陥が窒素原子によって窒素終端させている。また、第３参考ゲート酸化層の形成工程では、酸素原子導入工程（ステップＳ６）が実施されているから、界面領域２５から炭素原子が脱離されている。したがって、第３参考ゲート酸化層（つまり、ゲート酸化層１２）によれば、優れたチャネル移動度および優れた絶縁耐圧を実現できる。
【００９２】
また、第３参考ゲート酸化層に係る製造方法では、Ｐ（リン）を含む雰囲気中でアニール処理は実施されない。したがって、第３参考ゲート酸化層にＰ（リン）が添加されることはない。つまり、第３参考ゲート酸化層では、電荷トラップの導入が抑制されている。したがって、第３参考ゲート酸化層（つまり、ゲート酸化層１２）によれば、電荷トラップに起因する経時劣化を抑制できる。
【００９３】
図５は、高周波ＣＶ特性および準静的ＣＶ特性の測定結果を示すグラフである。図５において、縦軸は、ゲート酸化層１２の容量Ｃｏｘに対する半導体装置１の全容量Ｃの比率Ｃ／Ｃｏｘであり、横軸は、ゲート電圧ＶＧ［Ｖ］である。
【００９４】
図５には、第１ヒステリシス曲線ＨＬ１、第２ヒステリシス曲線ＨＬ２および第３ヒステリシス曲線ＨＬ３が示されている。
【００９５】
第１ヒステリシス曲線ＨＬ１は、第４参考ゲート酸化層の高周波ＣＶ特性（実線参照）および準静的ＣＶ特性（破線参照）を示している。第４参考ゲート酸化層の形成工程では、窒素原子導入工程（ステップＳ５）および酸素原子導入工程（ステップＳ６）は実施されていない。
【００９６】
第２ヒステリシス曲線ＨＬ２は、第５参考ゲート酸化層の高周波ＣＶ特性（実線参照）および準静的ＣＶ特性（破線参照）を示している。第５参考ゲート酸化層の形成工程では、窒素原子導入工程（ステップＳ５）は実施されているが、酸素原子導入工程（ステップＳ６）は実施されていない。
【００９７】
第３ヒステリシス曲線ＨＬ３は、第６参考ゲート酸化層の高周波ＣＶ特性（実線参照）および準静的ＣＶ特性（破線参照）を示している。第６参考ゲート酸化層の形成工程では、窒素原子導入工程（ステップＳ５）および酸素原子導入工程（ステップＳ６）が実施されているが、ゲートトレンチ１１の形成工程（ステップＳ３）が実施されていない。第６参考ゲート酸化層の厚さは、５４ｎｍ程度である。
【００９８】
本実施形態に係るゲート酸化層１２には、第６参考ゲート酸化層の形成工程が適用されている。本実施形態に係るゲート酸化層１２の形成工程は、ゲートトレンチ１１の内壁に形成されている点（ＳｉＣ半導体層２に対する成長方向）において、第６参考ゲート酸化層の形成工程と相違する。しかし、本実施形態に係るゲート酸化層１２の高周波ＣＶ特性および準静的ＣＶ特性は、第６参考ゲート酸化層の高周波ＣＶ特性（実線参照）および準静的ＣＶ特性（破線参照）とほぼ等しい。
【００９９】
高周波ＣＶ特性（実線参照）および準静的ＣＶ特性（破線参照）の間の容量差が大きい程、界面準位密度Ｄｉｔが大きい。つまり、高周波ＣＶ特性（実線参照）および準静的ＣＶ特性（破線参照）の間の容量差は、ゲート酸化層によって捕獲された電荷量を示している。
【０１００】
図５を参照して、第１ヒステリシス曲線ＨＬ、第２ヒステリシス曲線ＨＬ２および第３ヒステリシス曲線ＨＬ３の順に、高周波ＣＶ特性（実線参照）および準静的ＣＶ特性（破線参照）の間の容量差が小さくなっていることが分かる。
【０１０１】
第４参考ゲート酸化層の実効固定電荷は、−７．０×１０１１ｃｍ−２程度であった。実効固定電荷は、フラットバンド電圧シフトにゲート酸化層の容量値を乗じることによって算出される。第５参考ゲート酸化層の実効固定電荷は、−１．０×１０１１ｃｍ−２程度であった。
【０１０２】
第６参考ゲート酸化層の実効固定電荷は、正の値を有している。第６参考ゲート酸化層の実効固定電荷は、１．０×１０１１ｃｍ−２以上１．０×１０１３ｃｍ−２以下（より具体的には、１．０×１０１２ｃｍ−２程度）であった。
【０１０３】
図６は、図５のグラフをＨｉｇｈ−Ｌｏｗ法に基づいて界面準位密度Ｄｉｔに変換したグラフである。図６において、縦軸は、界面準位密度Ｄｉｔ［ｅＶ−１・ｃｍ−２］であり、横軸は、伝導帯端からのエネルギー準位ＥＣ−ＥＴ［ｅＶ−１］である。伝導帯端からのエネルギー準位ＥＣ−ＥＴは、より具体的には、伝導帯のエネルギー準位ＥＣおよびトラップ帯のエネルギー準位ＥＴの差である。
【０１０４】
図６には、第１曲線Ｌ１１、第２曲線Ｌ１２および第３曲線Ｌ１３が示されている。
【０１０５】
第１曲線Ｌ１１は、ＳｉＣ半導体層２において第４参考ゲート酸化層に接する界面領域２５の界面準位密度Ｄｉｔの特性を示している。第２曲線Ｌ１２は、ＳｉＣ半導体層２において第５参考ゲート酸化層に接する界面領域２５の界面準位密度Ｄｉｔの特性を示している。
【０１０６】
第３曲線Ｌ１３は、ＳｉＣ半導体層２において第６参考ゲート酸化層に接する界面領域２５の界面準位密度Ｄｉｔの特性を示している。本実施形態に係るゲート酸化層１２の形成工程は、ゲートトレンチ１１の内壁に形成されている点（ＳｉＣ半導体層２に対する成長方向）において、第６参考ゲート酸化層の形成工程と相違する。しかし、本実施形態に係るゲート酸化層１２の界面準位密度Ｄｉｔは、第６参考ゲート酸化層の界面準位密度Ｄｉｔとほぼ等しい。
【０１０７】
図６を参照して、第１曲線Ｌ１１、第２曲線Ｌ１２および第３曲線Ｌ１３の順に、界面準位密度Ｄｉｔが低下していることが分かる。第３曲線Ｌ１３を参照して、第６参考ゲート酸化層に係る界面準位密度Ｄｉｔは、伝導帯端からのエネルギー準位ＥＣ−ＥＴが０．２ｅＶ以上０．５ｅＶ以下の範囲において４．０×１０１１ｅＶ−１・ｃｍ−２以下であった。
【０１０８】
また、第６参考ゲート酸化層に係る界面準位密度Ｄｉｔは、伝導帯端からのエネルギー準位ＥＣ−ＥＴが０．３ｅＶ以上０．５ｅＶ以下の範囲において、２．０×１０１１ｅＶ−１・ｃｍ−２以下であった。さらに、第６参考ゲート酸化層に係る界面準位密度Ｄｉｔは、伝導帯端からのエネルギー準位ＥＣ−ＥＴが０．４ｅＶ以上０．５ｅＶ以下の範囲において、１．０×１０１１ｅＶ−１・ｃｍ−２以下であった。
【０１０９】
界面準位密度ＤｉｔおよびＳｉＣ半導体層２のチャネル移動度は、互いに背反の関係にある。すなわち、界面準位密度Ｄｉｔが高い場合、ＳｉＣ半導体層２のチャネル移動度は低くなる。一方、界面準位密度Ｄｉｔが低い場合、ＳｉＣ半導体層２のチャネル移動度は高くなる。
【０１１０】
第６参考ゲート酸化層に係る界面準位密度Ｄｉｔは、４．０×１０１１ｅＶ−１・ｃｍ−２以下であり、比較的低い。第６参考ゲート酸化層を有する半導体装置（つまり、ゲート酸化層１２を有する半導体装置１）では、ＳｉＣ半導体層２のチャネル移動度が５０ｃｍ２／Ｖｓ以上である。
【０１１１】
図７は、ゲート酸化層１２の電流密度特性の測定結果を示すグラフである。図７において、縦軸は、ゲート酸化層１２を流れる電流密度［Ａ・ｃｍ−２］であり、横軸は、ゲート酸化層１２に印加された電界強度［ＭＶ・ｃｍ−１］である。
【０１１２】
ゲート酸化層１２に印加された電界強度が６．０ＭＶ・ｃｍ−１以下の時、ゲート酸化層１２を流れる電流密度は、１．０×１０−９Ａ・ｃｍ−２以下であった。ゲート酸化層１２に印加された電界強度が６．０ＭＶ・ｃｍ−１から９．０ＭＶ・ｃｍ−１まで上昇すると、ゲート酸化層１２を流れる電流密度は、１．０×１０−６Ａ・ｃｍ−２程度まで上昇した。
【０１１３】
ゲート酸化層１２に印加された電界強度が９．０ＭＶ・ｃｍ−１（より具体的には、９．５ＭＶ・ｃｍ−１）以上になると、ゲート酸化層１２を流れる電流密度が大幅に増加した。このことから、ゲート酸化層１２は、９．０ＭＶ・ｃｍ−１（より具体的には、９．５ＭＶ・ｃｍ−１）以上という比較的高いブレークダウン電界強度を有していることが分かった。
【０１１４】
以上、半導体装置１の製造方法によれば、窒素原子導入工程（図２のステップＳ５）において窒素原子がゲート酸化層１２に導入される。この窒素原子は、ＳｉＣ半導体層２においてゲート酸化層１２に接する界面領域２５に至る（図３Ｈも併せて参照）。これにより、ＳｉＣ半導体層２およびゲート酸化層１２の間（つまり、界面領域２５）の界面欠陥を、窒素原子によって窒素終端させることができる。
【０１１５】
また、この製造方法によれば、酸素原子導入工程（図２のステップＳ６）において、酸素原子を含む雰囲気下で、ゲート酸化層１２に対してアニール処理が実施される。これにより、ゲート酸化層１２に酸素原子が導入される（図３Ｉも併せて参照）。
【０１１６】
この酸素原子は、ゲート酸化層１２中の炭素原子と反応する。また、この酸素原子は、界面領域２５に存する炭素原子と反応する。これにより、ゲート酸化層１２中の炭素原子および界面領域２５に存する炭素原子が、ＣＯ（一酸化炭素）またはＣＯ２（二酸化炭素）となる。
【０１１７】
その結果、ゲート酸化層１２および界面領域２５から炭素原子を脱離させることができる。よって、ＳｉＣ半導体層２およびゲート酸化層１２の間の界面欠陥を低減できると共に、良質なゲート酸化層１２を得ることができる。
【０１１８】
ゲート酸化層１２は、比較的小さい厚さを有していることが好ましい。ゲート酸化層１２の厚さは、より具体的には、２０ｎｍ以上１５０ｎｍ以下であることが好ましい。ゲート酸化層１２の厚さは、２０ｎｍ以上１００ｎｍ以下であることがさらに好ましい。ゲート酸化層１２の厚さを小さくすることにより、ゲート酸化層１２中の炭素原子を適切に離脱させることができる。これにより、界面領域２５における炭素密度を適切に低減し、界面欠陥を適切に低減できる。
【０１１９】
図８は、本発明の第２実施形態に係る半導体装置５１においてプレーナ構造のＭＩＳＦＥＴが形成された領域を示す断面図である。以下では、半導体装置１において述べた構造に対応する構造については、同一の参照符号を付して説明を省略する。
【０１２０】
図８を参照して、半導体装置５１は、プレーナゲート型のＭＩＳＦＥＴを備えた基本形態を有している。半導体装置５１は、ｎ型のＳｉＣ半導体層２を含む。ＳｉＣ半導体層２の第１主面３の表層部には、ウェル状のｐ型のボディ領域８が形成されている。ボディ領域８の表層部には、ソース領域２６およびコンタクト領域２７が形成されている。
【０１２１】
ソース領域２６は、ボディ領域８の周縁から内方領域に間隔を空けて形成されている。コンタクト領域２７は、平面視においてボディ領域８の中央部に形成されている。ソース領域２６は、コンタクト領域２７を取り囲んでいてもよい。
【０１２２】
ＳｉＣ半導体層２の第１主面３には、プレーナゲート構造６２が形成されている。プレーナゲート構造６２は、第１主面３の上にこの順に積層されたゲート酸化層１２およびゲート電極層１３を含む積層構造を有している。
【０１２３】
ゲート酸化層１２は、第１主面３の上においてソース領域２６、ボディ領域８およびドリフト領域９に対向している。ゲート酸化層１２は、２０ｎｍ以上５００ｎｍ以下の厚さを有していてもよい。ゲート酸化層１２の厚さは、この形態では、第１主面３の法線方向に沿う厚さである。ゲート酸化層１２の厚さは、１５０ｎｍ以下であることが好ましい。ゲート酸化層１２の厚さは、１００ｎｍ以下であることがさらに好ましい。ゲート酸化層１２は、この形態では、一様な厚さで形成されている。
【０１２４】
ゲート酸化層１２は、第１主面３に接する接続面２１、および、接続面２１の反対側に位置する非接続面２２を有している。ゲート酸化層１２は、前述の炭素密度漸減領域２３および低炭素密度領域２４を含む。ゲート酸化層１２の炭素濃度プロファイルは、図４に示された通り、第３参考ゲート酸化層（つまり、ゲート酸化層１２）の炭素濃度プロファイルと同様である。
【０１２５】
ゲート電極層１３は、ゲート酸化層１２を挟んで、ソース領域２６、ボディ領域８およびドリフト領域９に対向している。ゲート電極層１３は、銅、アルミニウムおよび導電性ポリシリコンのうちの少なくとも１種を含んでいてもよい。
【０１２６】
ＭＩＳＦＥＴのチャネルＣＨは、ボディ領域８においてゲート酸化層１２を挟んでゲート電極層１３と対向する領域に形成される。ＳｉＣ半導体層２においてゲート酸化層１２に接する境界面には、界面領域２５が形成されている。
【０１２７】
第１主面３の上には、層間絶縁層３１が形成されている。層間絶縁層３１は、プレーナゲート構造６２を被覆している。層間絶縁層３１には、ソース領域２６およびコンタクト領域２７を露出させるコンタクト孔３２が形成されている。
【０１２８】
層間絶縁層３１の上には、ソース電極３３が形成されている。ソース電極３３は、層間絶縁層３１の上からコンタクト孔３２に入り込んでいる。ソース電極３３は、コンタクト孔３２内においてソース領域２６およびコンタクト領域２７に接続されている。ＳｉＣ半導体層２の第２主面４の上には、ドレイン電極３４が接続されている。
【０１２９】
図９は、図８に示す半導体装置５１の製造方法の一例を説明するための工程図である。図１０Ａ〜図１０Ｌは、図８に示す半導体装置５１の製造方法の一例を説明するための断面図である。
【０１３０】
図１０Ａを参照して、ＳｉＣ半導体層２が用意される（図９のステップＳ１１）。ＳｉＣ半導体層２は、ＳｉＣ半導体基板５を用意する工程と、ＳｉＣ半導体基板５の主面の上にＳｉＣエピタキシャル層６を形成する工程とを経て形成される。ＳｉＣエピタキシャル層６は、ＳｉＣ半導体基板５の主面からＳｉＣをエピタキシャル成長させることによって形成される。
【０１３１】
次に、図１０Ｂを参照して、ｐ型のボディ領域８が、第１主面３の表層部に形成される（図９のステップＳ１２）。ボディ領域８を形成する工程は、第１主面３の表層部にｐ型不純物を導入する工程を含む。ｐ型不純物は、イオン注入マスク７１を介するイオン注入法によって、ＳｉＣ半導体層２の第１主面３の表層部に導入されてもよい。
【０１３２】
次に、図１０Ｃを参照して、ｎ＋型のソース領域２６が、ボディ領域８の表層部に形成される（図９のステップＳ１２）。ソース領域２６を形成する工程は、ボディ領域８の表層部にｎ型不純物を導入する工程を含む。ｎ型不純物は、イオン注入マスク７２を介するイオン注入法によって、ボディ領域８の表層部に導入されてもよい。
【０１３３】
次に、図１０Ｄを参照して、ボディ領域８の表層部にｐ＋型のコンタクト領域２７が形成される（図９のステップＳ１２）。コンタクト領域２７を形成する工程は、ボディ領域８の表層部にｐ型不純物を導入する工程を含む。ｐ型不純物は、イオン注入マスク７３を介するイオン注入法によって、ボディ領域８の表層部に導入されてもよい。
【０１３４】
ボディ領域８の形成工程、ソース領域２６の形成工程およびコンタクト領域２７の形成工程の順序は、一例に過ぎず、前記順序に限定されない。ボディ領域８の形成工程、ソース領域２６の形成工程およびコンタクト領域２７の形成工程の順序は、必要に応じて入れ替えられてもよい。
【０１３５】
次に、図１０Ｅを参照して、ゲート酸化層１２が、第１主面３に形成される（図９のステップＳ１３）。ゲート酸化層１２は、酸化処理法（より具体的には熱酸化処理法）によって形成される。この工程では、１０００℃以上の温度で第１主面３を酸化させることにより、２０ｎｍ以上の厚さを有するゲート酸化層１２が形成される。
【０１３６】
たとえば、１１５０℃の温度および２０時間程度の条件で第１主面３を酸化させることにより、９０ｎｍ程度の厚さを有するゲート酸化層１２が形成される。また、１３００℃の温度および４０分程度の条件で第１主面３を酸化させることにより、６０ｎｍ程度の厚さを有するゲート酸化層１２が形成される。
【０１３７】
酸化処理法は、ドライ酸化処理法またはウェット酸化処理法を含んでいてもよい。この形態では、ドライ酸化処理法によってゲート酸化層１２が形成される。むろん、ゲート酸化層１２は、酸化処理法に代えてＣＶＤ（Chemical Vapor Deposition）法によって形成されてもよい。
【０１３８】
ゲート酸化層１２が形成された直後では、ＳｉＣ半導体層２においてゲート酸化層１２に接する界面領域２５に、未結合種および炭素原子が存在する。図１０Ｅでは、未結合種が「Ｘ」によって簡略化して示され、炭素原子が「Ｃ」によって簡略化して示されている。未結合種および炭素原子は、界面領域２５における界面欠陥の一要因である。未結合種および炭素原子が存する状態では、優れたチャネル移動度を得ることはできない。
【０１３９】
次に、図１０Ｆを参照して、ゲート酸化層１２に窒素原子を導入する窒素原子導入工程が実施される（図９のステップＳ１４）。窒素原子導入工程は、ポストデポジションアニール工程やポストオキシデーションアニール工程とも称される。
【０１４０】
窒素原子導入工程は、１０００℃以上１４００℃以下（たとえば１２５０℃程度）の温度および１分以上６００分以下の条件で実施されてもよい。窒素原子導入工程は、窒素原子を含むガス雰囲気下でアニール処理を施す工程を含む。この雰囲気にリン原子は含まれない。
【０１４１】
窒素原子を含むガスは、この形態では、窒素原子および酸素原子を含むＮＯ（一酸化窒素）ガスを不活性ガスで希釈した混合ガスである。不活性ガスは、Ｎ２（窒素）ガス、Ａｒ（アルゴン）ガスまたはＨｅ（ヘリウム）ガスのうちの少なくとも１種を含んでいてもよい。混合ガス中の不活性ガスの含有率は、５％以上２０％以下（たとえば１０％程度）であってもよい。
【０１４２】
この工程では、ＮＯ（一酸化窒素）ガス中の窒素原子が、ゲート酸化層１２に導入される。この窒素原子は、ＳｉＣ半導体層２の界面領域２５に存する未結合種と結合する。図１０Ｆでは、窒素原子が「Ｎ」によって示されている。
【０１４３】
また、この工程では、ＮＯ（一酸化窒素）ガス中の酸素原子も、ゲート酸化層１２に導入される。この酸素原子は、ゲート酸化層１２中の炭素原子と反応する。また、この酸素原子は、界面領域２５に存する炭素原子とも反応する。これにより、ゲート酸化層１２中の炭素原子および界面領域２５に存する炭素原子が、ＣＯ（一酸化炭素）またはＣＯ２（二酸化炭素）となる。
【０１４４】
このように、この工程では、ＳｉＣ半導体層２およびゲート酸化層１２の間（つまり、界面領域２５）の界面欠陥を、窒素原子によって窒素終端させることができる。また、この工程では、ゲート酸化層１２および界面領域２５から炭素原子を脱離させることができる。したがって、ＳｉＣ半導体層２およびゲート酸化層１２の間（つまり、界面領域２５）の界面欠陥を低減できる。
【０１４５】
図１０Ｇを参照して、窒素原子導入工程の後、ゲート酸化層１２に酸素原子を導入する酸素原子導入工程がさらに実施される（図９のステップＳ１５）。酸素原子導入工程は、不活性ガスを含む混合ガスで希釈された低酸素分圧雰囲気下でアニール処理を施す工程を含む。不活性ガスは、希ガスや窒素原子等を含んでいてもよい。この雰囲気にリン原子は含まれない。
【０１４６】
低酸素分圧雰囲気下での酸素分圧は、０．１Ｐａ以上１０Ｐａ以下であってもよい。酸素原子導入工程は、８００℃以上１５００℃以下（たとえば１３００℃程度）の温度および１分以上６００分以下の条件で実施されてもよい。混合ガスの圧力は、０．１気圧以上２気圧以下（たとえば１気圧程度）であってもよい。
【０１４７】
この工程では、Ｏ２（酸素）ガス中の酸素原子が、ゲート酸化層１２に導入される。この酸素原子は、ゲート酸化層１２中の炭素原子と反応する。また、この酸素原子は、界面領域２５に存する炭素原子とも反応する。
【０１４８】
これにより、ゲート酸化層１２中の炭素原子および界面領域２５に存する炭素原子が、ＣＯ（一酸化炭素）またはＣＯ２（二酸化炭素）となる。その結果、ゲート酸化層１２および界面領域２５から炭素原子を脱離させることができる。
【０１４９】
よって、ＳｉＣ半導体層２およびゲート酸化層１２の間（つまり、界面領域２５）の界面欠陥の更なる低減を図ることができる。特に、酸素分圧が０．１Ｐａ以上１０Ｐａ以下の雰囲気下であれば、界面領域２５の酸化を抑制しつつ、界面領域２５から炭素原子を適切に脱離させることができる。
【０１５０】
次に、図１０Ｈを参照して、ゲート電極層１３のベースとなるベース電極層７４が、第１主面３の上に形成される（図９のステップＳ１６）。ベース電極層７４は、ポリシリコンまたはアルミニウムを含んでいてもよい。ベース電極層７４は、ＣＶＤ法によって形成されてもよい。
【０１５１】
次に、図１０Ｉを参照して、所定パターンを有するマスク７５が、ベース電極層７４の上に形成される。マスク７５は、ベース電極層７４においてゲート電極層１３が形成されるべき領域を被覆している。
【０１５２】
次に、ベース電極層７４の不要な部分が除去される。ベース電極層７４の不要な部分は、マスク７５を介するエッチング法（たとえばウエットエッチング法）によって除去されてもよい。これにより、ゲート電極層１３が形成される。
【０１５３】
次に、図１０Ｊを参照して、層間絶縁層３１が、第１主面３の上に形成される（図９のステップＳ１７）。層間絶縁層３１は、酸化シリコンを含んでいてもよい。層間絶縁層３１は、ＣＶＤ法によって形成されてもよい。
【０１５４】
次に、図１０Ｋを参照して、所定パターンを有するマスク７６が、層間絶縁層３１の上に形成される（図９のステップＳ１８）。マスク７６は、感光性樹脂を含むレジストマスクであってもよい。マスク７６は、コンタクト孔３２を形成すべき領域を露出させる開口７７を有している。
【０１５５】
次に、層間絶縁層３１の不要な部分が除去される。層間絶縁層３１の不要な部分は、マスク７６を介するエッチング法（たとえばウエットエッチング法）によって除去されてもよい。これにより、コンタクト孔３２が形成される。コンタクト孔３２が形成された後、マスク７６は除去される。
【０１５６】
次に、図１０Ｌを参照して、ソース電極３３が第１主面３の上に形成され、ドレイン電極３４が第２主面４の上に形成される（図９のステップＳ１９）。以上を含む工程を経て、半導体装置５１が製造される。
【０１５７】
以上、本実施形態に係る半導体装置５１は、トレンチゲート構造１０に代えてプレーナゲート構造６２を有している点を除いて、半導体装置１と同様の構造を有している。したがって、半導体装置５１および半導体装置５１の製造方法においても、半導体装置１および半導体装置１の製造方法に対して述べた効果と同様の効果を奏することができる。
【０１５８】
図１１は、本発明の第３実施形態に係る半導体装置８１においてトレンチゲート型のＭＩＳＦＥＴが形成された領域を示す断面図である。第１実施形態に係る半導体装置１では、ゲート酸化層１２が一様な厚さで形成されてもよい旨を説明した。また、第１実施形態に係る半導体装置１では、図３Ｇの工程においてゲート酸化層１２がＣＶＤ法によって形成されてもよい旨を説明した。
【０１５９】
第３実施形態に係る半導体装置８１は、ＣＶＤ法によって形成されたゲート酸化層１２を含む半導体装置１の一形態例である。以下では、半導体装置１において述べた構造に対応する構造については、同一の参照符号を付して説明を省略する。
【０１６０】
図１１を参照して、ゲート酸化層１２は、この形態では、ＣＶＤ法によって形成され、一様な厚さでゲートトレンチ１１の側壁および底壁を被覆する膜状に形成されている。つまり、ゲート酸化層１２の第１厚さＴ１は、ゲート酸化層１２の第２厚さＴ２とほぼ等しい（Ｔ１＝Ｔ２（Ｔ１≒Ｔ２））。
【０１６１】
第１厚さＴ１が第２厚さＴ２とほぼ等しいとは、第１厚さＴ１が第２厚さＴ２の±１０％以内の値（Ｔ２×０．９≦Ｔ１≦Ｔ２×１．１）を有していることを意味する。むろん、ゲート酸化層１２がＣＶＤ法によって形成されているという条件下において、第１厚さＴ１は、第２厚さＴ２を超えていてもよいし（たとえば、Ｔ１＞Ｔ２×１．１）、第２厚さＴ２未満（たとえば、Ｔ１＜Ｔ２×０．９）であってもよい。
【０１６２】
図３Ａ〜図３Ｎに示された通り、半導体装置８１は、半導体装置１の製造方法と同様の製造方法によって製造される。また、図４に示された通り、半導体装置８１に係るゲート酸化層１２の炭素濃度プロファイルは、第３参考ゲート酸化層（つまり、ゲート酸化層１２）の炭素濃度プロファイルと同様である。
【０１６３】
以上、半導体装置８１および半導体装置８１の製造方法においても、半導体装置１および半導体装置１の製造方法に対して述べた効果と同様の効果を奏することができる。
【０１６４】
本発明の実施形態について説明したが、本発明は他の形態で実施することもできる。
【０１６５】
たとえば、前述の各実施形態では、窒素原子導入工程（図２のステップＳ５および図９のステップＳ１４）の後、酸素原子導入工程（図２のステップＳ６および図９のステップＳ１５）が実施される例について説明した。しかし、前述の各実施形態において、窒素原子導入工程（図２のステップＳ５および図９のステップＳ１４）を行わずに酸素原子導入工程（図２のステップＳ６および図９のステップＳ１５）だけが実施されてもよい。
【０１６６】
前述の各実施形態では、ゲート酸化層１２に対して、窒素原子導入工程（図２のステップＳ５および図９のステップＳ１４）および酸素原子導入工程（図２のステップＳ６および図９のステップＳ１５）が実施される例について説明した。しかし、ゲート酸化層１２以外のＳｉＯ２層に対して、窒素原子導入工程（図２のステップＳ５および図９のステップＳ１４）および酸素原子導入工程（図２のステップＳ６および図９のステップＳ１５）が実施されてもよい。
【０１６７】
ゲート酸化層１２以外のＳｉＯ２層は、ＬＯＣＯＳ（Local Oxidation Of Silicon）層に代表される領域分離のためのＳｉＯ２層を含んでいてもよい。その他、第１主面３の酸化によって形成されるＳｉＯ２層や、ＣＶＤ法によって第１主面３に形成されるＳｉＯ２層は、ゲート酸化層１２以外のＳｉＯ２層として適切である。
【０１６８】
窒素原子導入工程（図２のステップＳ５および図９のステップＳ１４）および酸素原子導入工程（図２のステップＳ６および図９のステップＳ１５）を実施し、ゲート酸化層１２（ＳｉＯ２層）や界面領域２５から炭素原子を脱離させるという技術的思想は、ＳｉＯ２以外の無機絶縁体を含む絶縁層にもある程度の効果を見込むことができる。
【０１６９】
ＳｉＯ２以外の無機絶縁体を含む絶縁層としては、ＳｉＮ（窒化シリコン）層、Ａｌ２Ｏ３（酸化アルミニウム）層、ＯＮＯ層等を例示できる。ＯＮＯ層は、ＳｉＣ半導体層２の第１主面３の上にこの順に積層されたＳｉＯ２層、ＳｉＮ層およびＳｉＯ２層を含む積層構造を有している。つまり、前述の各実施形態において、ゲート酸化層１２は、ＳｉＯ２に代えてまたはこれに加えて、ＳｉＮ層、Ａｌ２Ｏ３層、ＯＮＯ層等を含んでいてもよい。
【０１７０】
前述の各実施形態において、各半導体部分の導電型が反転された構造が採用されてもよい。つまり、ｐ型の部分がｎ型とされ、ｎ型の部分がｐ型とされてもよい。
【０１７１】
前述の各実施形態において、ｎ＋型のＳｉＣ半導体基板５に代えてｐ＋型のＳｉＣ半導体基板５が採用されてもよい。ｐ＋型のＳｉＣ半導体基板５は、ＩＧＢＴ（Insulated Gate Bipolar Transistor）のコレクタ領域として機能する。この場合、前述の各実施形態において、ＭＩＳＦＥＴの「ソース」がＩＧＢＴの「エミッタ」と読み替えられ、ＭＩＳＦＥＴの「ドレイン」がＩＧＢＴの「コレクタ」と読み替えられる。
【０１７２】
この明細書は、第１〜第３実施形態に示された特徴の如何なる組み合わせ形態をも制限しない。第１〜第３実施形態は、それらの間で任意の態様および任意の形態において組み合わせられることができる。つまり、第１〜第３実施形態に示された特徴が任意の態様および任意の形態で組み合わされた形態が採用されてもよい。
【０１７３】
この出願は、２０１８年１月１７日に日本国特許庁に提出された特願２０１８−００５７３５号に対応しており、この出願の全開示はここに引用により組み込まれるものとする。
【０１７４】
本発明の実施形態について詳細に説明してきたが、これらは本発明の技術的内容を明らかにするために用いられた具体例に過ぎず、本発明はこれらの具体例に限定して解釈されるべきではなく、本発明の範囲は添付の請求の範囲によってのみ限定される。
【符号の説明】
【０１７５】
１    半導体装置
２    ＳｉＣ半導体層
５    ＳｉＣ半導体基板
６    ＳｉＣエピタキシャル層
１２  ゲート酸化層（ＳｉＯ２層）
１３  ゲート電極層
２１  ゲート酸化層の接続面
２２  ゲート酸化層の非接続面
２３  炭素密度漸減領域
２４  低炭素密度領域
２５  界面領域
５１  半導体装置
８１  半導体装置
【図１】
2019142722.tif 000003
【図２】
2019142722.tif 000004
【図３Ａ】
2019142722.tif 000005
【図３Ｂ】
2019142722.tif 000006
【図３Ｃ】
2019142722.tif 000007
【図３Ｄ】
2019142722.tif 000008
【図３Ｅ】
2019142722.tif 000009
【図３Ｆ】
2019142722.tif 000010
【図３Ｇ】
2019142722.tif 000011
【図３Ｈ】
2019142722.tif 000012
【図３Ｉ】
2019142722.tif 000013
【図３Ｊ】
2019142722.tif 000014
【図３Ｋ】
2019142722.tif 000015
【図３Ｌ】
2019142722.tif 000016
【図３Ｍ】
2019142722.tif 000017
【図３Ｎ】
2019142722.tif 000018
【図４】
2019142722.tif 000019
【図５】
2019142722.tif 000020
【図６】
2019142722.tif 000021
【図７】
2019142722.tif 000022
【図８】
2019142722.tif 000023
【図９】
2019142722.tif 000024
【図１０Ａ】
2019142722.tif 000025
【図１０Ｂ】
2019142722.tif 000026
【図１０Ｃ】
2019142722.tif 000027
【図１０Ｄ】
2019142722.tif 000028
【図１０Ｅ】
2019142722.tif 000029
【図１０Ｆ】
2019142722.tif 000030
【図１０Ｇ】
2019142722.tif 000031
【図１０Ｈ】
2019142722.tif 000032
【図１０Ｉ】
2019142722.tif 000033
【図１０Ｊ】
2019142722.tif 000034
【図１０Ｋ】
2019142722.tif 000035
【図１０Ｌ】
2019142722.tif 000036
【図１１】
2019142722.tif 000037
【国際調査報告】
2019142722.tif 000038
2019142722.tif 000039
2019142722.tif 000040
2019142722.tif 000041